(57)【要約】【課題】特に美麗な目面を有する耐切創性に優れた編地を提供するものである。【解決手段】添糸編によって形成されたリバーシブル構造を有する編地であって、表側を構成する繊維が、繰り返し単位の９５モル％以上が、下記式（１）で示されるポリケトンで構成される繊維のマルチフィラメント糸であることを特徴とする編地。【化１】2009215669.tif 000006【選択図】なし【特許請求の範囲】
【請求項１】
添糸編によって形成されたリバーシブル構造を有する編地であって、表側を構成する繊維が、繰り返し単位の９５モル％以上が下記式（１）で示されるポリケトンで構成される繊維のマルチフィラメント糸であることを特徴とする編地。
【化１】
2009215669.tif 000005
【請求項２】
裏側を構成する繊維が、嵩高な糸条であることを特徴とする請求項１に記載の編地。
【請求項３】
請求項１又は２に記載の編地により構成された手袋。
【発明の詳細な説明】
【技術分野】
【０００１】
本発明は、特に美麗な目面を有する耐切創性に優れた編地に関する。
【背景技術】
【０００２】
特許文献１には、アラミド繊維と金属繊維で構成された金属挿入丸編物が開示されており、添糸編によってリバーシブル構造となし、金属繊維を表裏いずれかに偏在させることによって、金属繊維特有の粗剛感、冷感等の着用感が改善されることが記載されている。
一方、ポリケトンで構成される繊維（以下、ポリケトン繊維という。）は、アラミド繊維と同様、耐切創性に優れた編地が得られるため、手袋等耐切創性が要求される防傷衣料用途に展開されているが、特に、マルチフィラメント糸使いの編地において、さらに美麗な目面を有する編地が要求されている。
【０００３】
【特許文献１】特開２００５−００９００７号公報
【発明の開示】
【発明が解決しようとする課題】
【０００４】
本発明は、かかる要求に応えた美麗な目面を有する編地を提供することを課題とする。
【課題を解決するための手段】
【０００５】
本発明者らは、前記課題を解決するために鋭意検討した結果、本発明に到達したものである。
すなわち、本発明は下記の通りである。
（１）添糸編によって形成されたリバーシブル構造を有する編地であって、表側を構成する繊維が、繰り返し単位の９５モル％以上が下記式（１）で示されるポリケトンで構成される繊維のマルチフィラメント糸であることを特徴とする編地。
【化１】
2009215669.tif 000002
（２）裏側を構成する繊維が、嵩高な糸条であることを特徴とする上記（１）に記載の編地。
（３）上記（１）又は（２）に記載の編地により構成された手袋。
【発明の効果】
【０００６】
本発明によれば、特に美麗な目面を有する耐切創性に優れた編地、及び該編地で
構成された手袋が提供される。
【発明を実施するための最良の形態】
【０００７】
本発明について以下に具体的に説明する。
本発明のポリケトン繊維を構成するポリケトンは、繰り返し単位の９５モル％以上、好ましくは９８モル％以上、特に好ましくは９９．６モル％以上が、上記式（１）で示されるものである。上記ポリケトンには、５モル％未満の範囲で、上記式（１）以外の繰り返し単位、例えば、下記式（２）に示すもの等を含有していても良い。
【化２】
2009215669.tif 000003
但し、Ｒは、エチレン以外の炭素数１〜３０の有機基であり、例えば、プロピレン、ブチレン、１−フェニルエチレン等の基であり、Ｒの水素原子の一部または全部が、ハロゲン基、エステル基、アミド基、水酸基、エーテル基で置換されていてもよい。もちろん、Ｒは二種以上であってもよく、例えば、プロピレン基と１−フェニルエチレン基が混在していてもよい。
【０００８】
ポリケトンの固有粘度［η］は、好ましくは１ｄｌ／ｇ以上、より好ましくは２ｄｌ／ｇ以上、特に好ましくは４ｄｌ／ｇ以上であり、好ましくは２０ｄｌ／ｇ以下、より好ましくは１５ｄｌ／ｇ以下、特に好ましくは１０ｄｌ／ｇ以下である。
尚、固有粘度［η］は次の定義式に基づいて求められる値である。
【数１】
2009215669.tif 000004
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度であり、ヘキサフルオロイソプロパノール１００ｍｌ中のポリケトンの質量（ｇ）である。
ポリケトンには必要に応じて、酸化防止剤、ラジカル抑制剤、他のポリマー、艶消し剤、紫外線吸収剤、難燃剤、金属石鹸等の添加剤を含有させてもよい。
【０００９】
次に、ポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上であり、３０ｃＮ／ｄｔｅｘ以下であり、引張伸度は３％以上、より好ましくは３．５％以上、特に好ましくは４％以上であり、１５％以下、より好ましくは１０％以下、さらに好ましくは８％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上であり、１０００ｃＮ／ｄｔｅｘ以下である。
ポリケトン繊維の形態は、マルチフィラメント糸であり、長さ方向に均一なものや太細のあるものでもよく、繊維の断面形状は、丸型、三角、Ｌ型、Ｔ型、Ｙ型、Ｗ型、八葉型、扁平（扁平度１．３〜４程度のもので、Ｗ型、Ｉ型、ブーメラン型、波型、串団子型、まゆ型、直方体型等がある。）、ドッグボーン型等の多角形型、多葉型、中空型や不定形なものでもよい。
好ましい単糸繊度は、０．０１〜１０ｄｔｅｘ、より好ましくは０．１〜３ｄｔｅｘ、特に好ましくは０．５〜３ｄｔｅｘである。又、好ましい総繊度は１０〜１０００００ｄｔｅｘ、より好ましくは３０〜５００００ｄｔｅｘである。
【００１０】
ポリケトン繊維のマルチフィラメント糸としては、原糸、無撚糸や有撚糸（片撚糸、諸撚糸等）、交絡糸、仮撚加工糸（ピン、フィリクション、ニップベルト等の仮撚加工糸、部分配向未延伸糸（ＰＯＹ）の延伸仮撚加工糸及び先撚仮撚加工糸（先撚同方向仮撚や先撚異方向仮撚）並びにこれらの１ヒーター又は２ヒーター仮撚加工糸を含む）、仮撚方向と同方向又は異方向に追撚した仮撚加工糸、流体噴射加工糸、押し込み加工、ニットデニット加工等の嵩高加工糸が挙げられる。さらには、マルチフィラメント糸を用いた複合紡績糸例えば、コアヤーン、サイロフィル、ホロースピンドル等を包含される。
尚、有撚糸の好ましい撚係数（Ｋ）は、１０００〜３００００である。ここで、撚係数（Ｋ）は、下記式で得られる値である。
Ｋ＝Ｙ×Ｄ０．５
但し、Ｙは撚数（Ｔ／ｍ）、Ｄは撚糸前の糸の総繊度（ｄｔｅｘ）
【００１１】
又、必要に応じて、好ましくは５０質量％以下の範囲で、ポリケトン繊維以外の繊維例えば、綿、羊毛等の天然繊維、レーヨン繊維、ライオセル繊維等のセルロース繊維、ポリエステル繊維（ポリエチレンテレフタレート、ポリトリメチレンテレフタレート、ポリブチレンテレフタレート並びにこれらの共重合ポリエステルやコンジュゲート等の複合紡糸繊維等）、ポリアミド繊維（ナイロン６、６６等）、ポリウレタン系弾性繊維等の弾性繊維、アラミド繊維（パラ系、メタ系）、全芳香族ポリエステル繊維、ポリベンズイミダゾール繊維、ポリビニルアルコール繊維、ポリ（ｐ−フェニレンベンゾビスオキサゾール）繊維、超高分子量ポリオレフィン繊維、炭素繊維、セラミック繊維、ガラス繊維、金属繊維等の公知の各種繊維と混用して用いても良い。
【００１２】
混用手段も糸条段階での混用として、例えば、複合紡績（コアヤーンやサイロフィル等）、交撚（双糸、諸撚糸、三子等）、交絡混繊（低収縮糸や高収縮糸との異収縮混繊糸等）、カバリング（シングル、ダブル）、複合仮撚（同時仮撚、伸度差仮撚、位相差仮撚、低融点糸条等異なる融点の糸条との融着仮撚等）や２フィード流体噴射加工（フィード差有並びに無）等の複合嵩高加工等が挙げられる。この際、ポリケトン繊維と混用する他の繊維は、鞘芯構造を形成させてもよく（混用後に熱処理等を加えて鞘芯構造を形成させても良い。）、例えばポリケトン繊維を芯成分又は鞘成分に、他の繊維を他方の成分としてもよい。
本発明は、かかるポリケトン繊維を用いて編地を作製するに際して、添糸編によって形成されたリバーシブル構造を有する編地を選択し、かつ、表側を構成する繊維（以下、表糸という。）として、ポリケトン繊維のマルチフィラメント糸を用いることに特徴があり、特に、表糸にマルチフィラメント糸の原糸等の非嵩高な糸条を用いた場合に、最も効果的である。
【００１３】
裏側を構成する繊維（以下、裏糸という。）としては、上述したポリケトン繊維と混用する繊維として例示した繊維を用いることができるが、本発明の目的達成上、有機繊維が好ましく、より好ましくは、表糸と異なる素材及び又は糸条形態の繊維が挙げられ、特に好ましくは、紡績糸、仮撚加工糸（２ヒーター仮撚加工糸に加えて、Ｓ（Ｚ）仮撚糸をさらにＺ（Ｓ）仮撚した糸条やＺ（Ｓ）に追撚した糸条、又、Ｓ仮撚糸とＺ仮撚糸を引き揃えて合糸した糸条や、さらに交絡させた糸条等トルクを低減した糸条を含む）や流体噴射加工糸等の嵩高加工糸、カバリング糸（シングル並びにダブルカバリング糸）、コンジュゲート糸（特に、ポリトリメチレンテレフタレート同士や、ポリトリメチレンテレフタレートとポリエチレンテレフタレートの組み合わせによるコンジュゲート糸が好ましい。）のように熱処理によって捲縮発現する嵩高糸、コンジュゲート糸を仮撚加工等によりさらに嵩高加工した糸条等の嵩高な糸条のものが挙げられる。
【００１４】
好ましい組み合わせとしては、例えば、表糸がポリケトン繊維のマルチフィラメント糸原糸の場合、裏糸は、ポリケトン繊維の紡績糸（単糸、双糸や三子、サイロスパン、サイロフィル、コアヤーン等の精紡交撚糸等）、ポリケトン繊維マルチフィラメント糸の嵩高加工糸、ポリエステル繊維やポリアミド繊維等の汎用合成繊維マルチフィラメント糸の嵩高加工糸、ポリウレタン系弾性繊維等の弾性繊維に汎用合成繊維マルチフィラメント糸（原糸、嵩高加工糸並びにコンジュゲート糸）をカバリングしたカバリング糸（シングル並びにダブルカバリング糸）、コンジュゲート糸並びにコンジュゲート糸を嵩高加工した糸条が挙げられる。
【００１５】
一般に、添糸編によって形成されたリバーシブル構造を有する編地は、特定の繊維を表裏のいずれかに偏在させることによって、特定の繊維が有する機能を強調して発現させたり、及び／又は特定の繊維が有する欠点を隠蔽させることを目的に利用されており、本発明のようにポリケトン繊維のマルチフィラメント糸を表糸に用いた編地の目面を大きく改善し、美麗な目面を有する編地が得られることは、従来全く知られていなかったことである。
添糸編は、編機の２穴給糸口に、各糸条を別個に規則正しく配列し、糸条の張力や編針に対する糸条の入角度を均一にして行うものであり、添糸編の組織としては、両面編と平編を組み合わせたモックロディー、モックミラノリブ、ミラノリブ、ダブルピッケ、タックリバーシブル等の組織が挙げられる。又、各糸条を別の給糸ガイドから編針に供給する方法もあり、編針の上部に裏糸を、下部に表糸を供給することにより編地の裏側に裏糸が、表側に表糸が現れる比率が高くなる。
ちなみに、各糸条を引き揃えて同時給糸して編成しても本発明の目的である美麗な目面を有する編地が得られることは無く、又、耐切創性も低くなる。
【００１６】
尚、例えば屋外で強い紫外線を受けることによってポリケトン繊維の引張強度等の低下を抑制する目的で、繊維又は編地の形態で紫外線吸収剤（例えば、ベンゾフェノン系、ベンゾトリアゾール系、ヒンダードアミン系の一種又は二種以上の組み合わせがある。）及び／又は紫外線遮蔽剤（例えば、酸化チタン、酸化鉄、酸化セリウム等の微粒子があり、平均粒径は０．０１〜０．６μｍが好ましい。）を含有させることが好ましい。含有させる方法としては、例えば、繊維又は編地に紫外線吸収剤及び／又は紫外線遮蔽剤を含有した樹脂やフィルムを付与又は被覆する方法があり、紫外線吸収剤及び／又は紫外線遮蔽剤の含有量は、樹脂やフィルムの質量に対して０．００１〜１０質量％が好ましい。
【実施例】
【００１７】
本発明を実施例などに基づいて更に具体的に説明するが、本発明はこれら実施例などにより何ら限定されるものではない。
本発明における測定方法及び評価方法は以下の通りである。
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
（２）手袋の目面等の外観評価
繊維の研究に従事する５人の検査員によって、目視による官能検査を行い、下記のランク付けを行った。
＜外観評価＞
○：極めて美麗な目面の編地である。
△：凹凸感が少し感じられる編地である。
×：凹凸感を有する目面の編地である。
（３）耐切創性
ＪＩＳ−Ｔ−８０５２に準ずる。
【００１８】
［実施例１］
表糸として、８４０ｄｔｅｘ／６２５ｆのポリケトン繊維マルチフィラメント糸（旭化成せんい（株）社製；商標サイバロン；引張強度１８ｃＮ／ｄｔｅｘ、引張伸度５％、引張弾性率３５０ｃＮ／ｄｔｅｘ）の原糸を１本、裏糸として１６７ｄｔｅｘ／７２ｆのポリエステル繊維マルチフィラメント糸の２ヒーター仮撚加工糸を１本用いて、１３ゲージの手袋編機で手袋を作製した。
尚、編針の上部ガイドには、ポリケトン繊維マルチフィラメント糸を、下部ガイドには、ポリエステル繊維マルチフィラメント糸を給糸した。
得られた手袋は、その表面には、ポリケトン繊維マルチフィラメント糸が現れ、裏面には、ポリエステル繊維マルチフィラメント糸が現れたリバーシブル構造の手袋であった。
手袋の外観評価の結果、○と極めて優れたものであった。尚、耐切創性は、５Ｎと優れたものであった。
【００１９】
［比較例１］
実施例１において、ポリケトン繊維マルチフィラメント糸１本と、ポリエステル繊維マルチフィラメント糸１本を引き揃えて、同時給糸した以外は、実施例１同様に手袋を作製した。
得られた手袋は、実施例１のようなリバーシブル構造では無く、その表裏面ともに、ポリケトン繊維マルチフィラメント糸とポリエステル繊維マルチフィラメント糸が現れた手袋であった。
手袋の外観評価の結果、△〜×と実施例１と対比して劣ったものであった。尚、耐切創性も、４．５Ｎと実施例１と対比して劣ったものであった。
【産業上の利用可能性】
【００２０】
本発明は、特に美麗な目面を有する耐切創性に優れた編地を提供するものであり、特に代表的な防傷用衣料である手袋、サポーター（例えば、腕カバー、足カバー）において有用である。